(57)【特許請求の範囲】
【請求項１】
熱可塑性合成樹脂100重量部及び球状シリコーン樹脂微粒子０．０１〜５重量部からなり、熱可塑性合成樹脂と球状シリコーン樹脂微粒子との屈折率の差が０．０３以下であり、球状シリコーン樹脂微粒子が（ＣＨ3）ＳｉＯ3/2で示されるメチルシルセスキオキサン単位及び（Ｃ6Ｈ5）ＳｉＯ3/2で示されるフェニルシルセスキオキサン単位からなるか、または、フェニルシルセスキオキサン単位からなることを特徴とする熱可塑性合成樹脂フィルム。
【請求項２】
熱可塑性合成樹脂100重量部及び球状シリコーン樹脂微粒子０．０１〜５重量部からなり、熱可塑性合成樹脂と球状シリコーン樹脂微粒子との屈折率の差が０．０３以下であり、球状シリコーン樹脂微粒子が（Ｃ6Ｈ5）ＳｉＯ3/2単位及び（ＣＨ3）ＳｉＯ3/2単位もしくは（Ｃ6Ｈ5）ＳｉＯ3/2単位から主としてなり、それら以外として（ＣＨ3）2（Ｃ6Ｈ5）ＳｉＯ1/2，（ＣＨ3）3ＳｉＯ1/2，（Ｃ6Ｈ5）3ＳｉＯ1/2，（ＣＨ3）（Ｃ6Ｈ5）2ＳｉＯ1/2，（ＣＨ3）2ＳｉＯ2/2，（Ｃ6Ｈ5）2ＳｉＯ2/2，（ＣＨ3）（Ｃ6Ｈ5）ＳｉＯ2/2及びＳｉＯ4/2から選択される単位のみを含んでいてもよいことを特徴とする熱可塑性合成樹脂フィルム。
【請求項３】
球状シリコーン樹脂微粒子の平均粒径が０．１〜５０μｍである請求項１または２に記載の熱可塑性合成樹脂フィルム。
【請求項４】
熱可塑性合成樹脂が透明であることを特徴とする請求項１〜３の何れか１項に記載の熱可塑性合成樹脂フィルム。
【請求項５】
熱可塑性合成樹脂の屈折率が１．４１〜１．６０の範囲内である
請求項１〜４の何れか１項に記載の熱可塑性合成樹脂フィルム。
【発明の詳細な説明】
【０００１】
【発明の属する技術分野】
本発明は各種包装材料として有用な熱可塑性合成樹脂フィルムに関する。
【０００２】
【従来の技術】
熱可塑性合成樹脂フィルムは各種包装材料として汎用されている。しかし、これらのフィルムはブロッキングを起し易く、成形時のフィルム巻取りに際して、巻取り速度が低下して、作業性を損なうことが問題となっている。また、これらフィルムを用いた袋については、ブロッキングのために袋の開口性が悪いなどの使用上の問題がある。
これらの問題を改善するために、原料の熱可塑性合成樹脂に各種のブロッキング防止剤を添加する方法が行われてきた。
【０００３】
例えば、プロピレン樹脂に無水活性珪酸を配合する方法（特公昭３９−１６９０８号公報参照）、カオリナイトを配合する方法（特公昭４３−２４５２３号公報参照）、ゼオライト微粒子を配合する方法（特公昭５２−１６１３４号公報参照）、二酸化珪素と脂肪酸のマグネシウム塩又はアルミニウム塩を併用する方法（特開昭５８−２２５１４２号公報参照）、層状構造を有する無機化合物粉体を配合する方法（特開昭５７−１８７４７号公報参照）、金属粉の爆燃により生じた金属酸化物微粒子を配合する方法（特公平６−８６５５７号公報参照）等が提案されている。また、ポリエステル重合体に二酸化珪素、二酸化チタン，炭酸カルシウム，タルク，クレイ，焼成カオリン等の無機質粒子を配合する方法（特開昭５４−５７５６２号公報参照）、粒径の異なる不活性無機質粒子を併用する方法（特開昭５４−４０９２９号公報参照）等が提案されている。
【０００４】
しかし、これらの各種のブロッキング防止剤の配合によって、ブロッキング防止効果はある程度得られるが、十分な効果を得るために配合量を増加すると、フィルムの透明性が損なわれたり、フィルム同士の擦れにより、表面に傷が付くなどの問題を生じる。これらの問題を改善するものとして、シリコーン樹脂パウダーを配合する方法が検討されている。例えば、ポリプロピレンに三次元的な網目構造を有する非溶融型シリコーン樹脂粉末を配合する方法（特開昭６２−２１５６４６号、特開昭６２−２３２４４８号、特開昭６２−２３３２４８号、各公報参照）、ポリメチルシルセスキオキサン微粒子とヒドロキシ脂肪酸グリセリドを併用する方法（特開平２−０４１３４４号公報参照）が提案されている。また、ポリエステル重合体にＣＨ3ＳｉＯ3/2の構造単位を含むポリシロキサンの微粉末を配合する方法（特開平３−０５６５３８号公報参照）、ＣＨ3ＳｉＯ3/2の構造単位を含むポリシロキサンの微粉末と不活性微粒子を併用する方法（特開昭６３−２７８９３９号、特開昭６３−２８６４３８号、特開平１−２２３１５６号、各公報参照）、また、ポリオレフィンにジメチルポリシロキサンを主成分とするシリコーン樹脂粉末と弗化エチレン系樹脂粉末を併用する方法（特開平３−６９３６２号公報参照）、熱可塑性合成樹脂組成物にトリアルキルシラン、トリアルキルシラノール，トリアルキルアルコキシシラン，ヘキサアルキルジシラザン等で表面処理したポリメチルシルセスキオキサン粉末を配合する方法（特開平２−１５０４３８号公報参照）が提案されている。しかし、これらは前記問題を十分に解決するものではなかった。
【発明が解決しようとする課題】
【０００５】
本発明は、上記問題を踏まえ、本来の外観を損なうことなく、透明性に優れ、フィルム同士の擦れによる傷が付き難く、優れた耐ブロッキング性や滑り性を有し、成形時の巻取り性や袋状成形物の開口性の良さ、などの実用性に優れた一般包装用熱可塑性合成樹脂フィルムを提供することを課題とする。
【課題を解決するための手段】
【０００６】
即ち、熱可塑性合成樹脂100重量部及び球状シリコーン樹脂微粒子０．０１〜５重量部からなり、熱可塑性合成樹脂と球状シリコーン樹脂微粒子との屈折率の差が０．０３以下であり、球状シリコーン樹脂微粒子が（ＣＨ3）ＳｉＯ3/2で示されるメチルシルセスキオキサン単位及び（Ｃ6Ｈ5）ＳｉＯ3/2で示されるフェニルシルセスキオキサン単位からなるか、または、フェニルシルセスキオキサン単位からなることを特徴とする熱可塑性合成樹脂フィルムである。なお、ここで、球状シリコーン樹脂微粒子の屈折率に分布がある場合は、その平均値と熱可塑性合成樹脂の屈折率との差が０．０３以下であるとする。
【０００７】
本発明において使用される熱可塑性合成樹脂としては、以下のものを挙げることができる。但し、括弧内は２０〜２５℃における屈折率ｎ0を示す。
低密度ポリエチレン（１．５１），中密度ポリエチレン（１．５２），高密度ポリエチレン（１．５４），ポリプロピレン（１．４９），ポリ1，2−ブタジエン（１．５０）など及びこれらを構成する各単量体の2種以上からなる共重合体などのポリオレフィン；ポリエチレンテレフタレート（１．５８），ポリブチレンテレフタレート（１．５８），ポリカーボネート（１．５９）及びこれらを構成する各単量体の2種以上からなる共重合体などの不飽和ポリエステル樹脂（１．５２〜１．５８）；ナイロン（１．５３），ポリメチルメタクリレート（１．４９），ポリスチレン（１．５９），ポリ塩化ビニル（１．５５），ポリ酢酸ビニル（１．４７），ポリビニルアルコール（１．５０），ポリアクリロニトリル（１．５２）及びこれらを構成する各単量体の2種以上からなる共重合体；ポリアセタール（１．４８），ポリフェニレンオキサイド（１．５８），フェノール樹脂（１．５〜１．７），エポキシ樹脂（１．５５〜１．６１）などが例示される。
本発明において使用される熱可塑性合成樹脂の屈折率は１．４１〜１．６０の範囲内にあることが必要である。熱可塑性合成樹脂の屈折率がこの範囲外にあると、本発明における球状シリコーン樹脂微粒子の屈折率との差が０．０３より大きくなり、後記するように、熱可塑性合成樹脂フィルムの透明性が低くなるからである。
【０００８】
本発明における球状シリコーン樹脂微粒子はメチルシルセスキオキサン単位及びフェニルシルセスキオキサン単位からなるか、又はフェニルシルセスキオキサン単位からなり、メチルシルセスキオキサン単位はＣＨ3ＳｉＯ3/2、フェニルシルセスキオキサン単位はＣ6Ｈ5ＳｉＯ3/2で示され、また、本発明における球状シリコーン樹脂微粒子は（Ｃ6Ｈ5）ＳｉＯ3/2単位及び（ＣＨ3）ＳｉＯ3/2単位もしくは（Ｃ6Ｈ5）ＳｉＯ3/2単位から主としてなり、それら以外として（ＣＨ3）2（Ｃ6Ｈ5）ＳｉＯ1/2，（ＣＨ3）3ＳｉＯ1/2，（Ｃ6Ｈ5）3ＳｉＯ1/2，（ＣＨ3）（Ｃ6Ｈ5）2ＳｉＯ1/2，（ＣＨ3）2ＳｉＯ2/2，（Ｃ6Ｈ5）2ＳｉＯ2/2，（ＣＨ3）（Ｃ6Ｈ5）ＳｉＯ2/2及びＳｉＯ4/2から選択される単位のみを含んでいてもよい。
【０００９】
本発明における球状シリコーン樹脂微粒子は熱可塑性合成樹脂との屈折率の差が０．０３以下であることが必要で、好ましくは０．０２以下である。この差が０．０３を超えると熱可塑性合成樹脂フィルムの透明性が低くなる。本発明で使用される球状シリコーン樹脂微粒子の平均粒径は０．１〜５０μｍであることが必要で、好ましくは０．５〜２０μｍである。平均粒径が０．１μｍ未満又は５０μｍを超えると、熱可塑性合成樹脂フィルムの滑り性、ブロッキング防止性が低下し、また、その特性を損なう恐れがある。
【００１０】
本発明における球状シリコーン樹脂微粒子の製造方法は公知の方法に従って行えばよく、特に限定されないが、製造される微粒子が球状で粒子径分布の狭い微粒子を与える製造方法が特に望ましい。
このような特性を有する球状シリコーン樹脂微粒子の製造方法を以下に述べる。
即ち、ｐＨ１０．０〜１２．５のアルカリ性物質の水溶液にメチルトリメトキシシランとフェニルトリメトキシシランの混合溶液又はフェニルトリメトキシシランを攪拌下に滴下し、０〜４０℃で加水分解縮合反応させる製造方法である。この製造方法で使用されるメチルトリメトキシシラン及びフェニルトリメトキシシランは球状シリコーン樹脂微粒子の原料であり、それぞれ（ＣＨ3）Ｓｉ（ＯＣＨ3）3，（Ｃ6Ｈ5）Ｓｉ（ＯＣＨ3）3で示される化合物である。球状シリコーン樹脂微粒子の原料としてはこの他に、トリメチルメトキシシラン，フェニルジメチルメトキシシラン，ジフェニルメチルメトキシシラン，トリフェニルメトキシシラン，ジメチルジメトキシシラン，フェニルメチルジメトキシシラン，ジフェニルジメトキシシラン，テトラメトキシシランなど及びこれらの加水分解物を少量使用してもよい。
【００１１】
本発明における球状シリコーン樹脂微粒子の製造方法で使用されるアルカリ性物質はメチルトリメトキシシラン、フェニルトリメトキシシランの加水分解縮合反応の触媒であり、水酸化カリウム，水酸化ナトリウム，水酸化リチウムなどのアルカリ金属水酸化物；水酸化カルシウム，水酸化バリウムなどのアルカリ土類金属水酸化物；炭酸カリウム，炭酸ナトリウムなどのアルカリ金属炭酸塩；アンモニア，テトラアンモニウムヒドロオキサイド，モノメチルアミン、モノエチルアミン，モノプロピルアミン，モノブチルアミン，モノペンチルアミン，モノヘキシルアミン，モノヘプチルアミン，モノオクチルアミン，モノノニルアミン，モノデシルアミン，モノドデシルアミン，モノトリデシルアミン，モノテトラデシルアミン，モノペンタデシルアミン，ジメチルアミン，ジエチルアミン，トリメチルアミン，トリエチルアミン，トリエタノールアミン，エチレンジアミンなどのアミン類が例示されるが、これらのうちでは、水への溶解性、触媒活性及び揮発により粉末から容易に除去できることなどからアンモニア及びアミンが好ましく、低沸点のものは、一般に市販されている水溶液を使用すればよい。
【００１２】
本発明で使用される球状シリコーン樹脂微粒子の製造方法において、ｐＨ１０．０〜１２．５のアルカリ性物質の水溶液にメチルトリメトキシシランとフェニルトリメトキシシランの混合溶液又はフェニルトリメトキシシランを攪拌下に滴下し、０〜４０℃で加水分解縮合反応させるが、ここで、ｐＨが１０．０より低いとメチルトリメトキシシラン及びフェニルトリメトキシシランの加水分解速度が遅くなりすぎるし、ｐＨが１２．５を超えると加水分解速度が速くなりすぎて、球状微粒子が得られなくなるので、ｐＨ１０．０〜１２．５とすることが必要であり、より好ましくは１０．５〜１２．０である。また、アルカリ性物質の水溶液中に少量の界面活性剤及び分散剤などを添加してもよい。
本発明において、アルカリ性物質の水溶液中でメチルトリメトキシシランとフェニルトリメトキシシラン又はフェニルトリメトキシシランを加水分解縮合反応させるときの温度は0℃〜40℃であることが必要であり、より好ましくは0℃〜２５℃である。0℃より低いと水溶液が凝固してしまい、４０℃より高くすると粒子が凝集、融着し、球状微粒子を得ることができなくなる。
【００１３】
本発明で使用される球状シリコーン樹脂微粒子の製造方法において、アルカリ性物質の水溶液中でメチルトリメトキシシランとフェニルトリメトキシシラン又はフェニルトリメトキシシランを加水分解縮合反応させるときの攪拌はプロペラ翼又は平板翼を用いる緩やかな攪拌がよいが、メチルトリメトキシシランやフェニルトリメトキシシランがアルカリ性物質の水溶液中に分散される程度の攪拌強度が必要である。攪拌強度が大きすぎると粒子同士の凝集が起こり、粒状微粒子を得ることができない。
【００１４】
本発明で使用される球状シリコーン樹脂微粒子の製造方法において、アルカリ性物質の水溶液中へのメチルトリメトキシシランとフェニルトリメトキシシラン又はフェニルトリメトキシシランの滴下量は、アルカリ性物質100重量部に対して５〜４０重量部が必要であり、好ましくは１０〜３０重量部である。５重量部未満では生成する球状シリコーン樹脂微粒子の濃度が低すぎて生産効率が悪く実用的でなく、４０重量部を超えると粒子同士の凝集が起こり、粒状微粒子を得ることができない。
本発明で使用される球状シリコーン樹脂微粒子の製造方法において、アルカリ性物質の水溶液中へのメチルトリメトキシシランとフェニルトリメトキシシラン又はフェニルトリメトキシシランの滴下に要する時間はアルカリ性物質の水溶液のｐＨ，温度，攪拌強度及び上記各種メトキシシランの滴下量により異なるため一概には決められないが、滴下時間が短いと、塊状物を生成したり、生成した粒子が凝集し、滴下時間が長すぎると生成した粒子同士の凝集が起こり、球状微粒子を得ることができないため、30分〜１００時間が好ましい。ここで、メチルトリメトキシシランとフェニルトリメトキシシランは混合、溶解してもよいし、別々に滴下してもよい。
【００１５】
本発明で使用される球状シリコーン樹脂微粒子の製造方法において、アルカリ性物質の水溶液中へのメチルトリメトキシシランとフェニルトリメトキシシランの滴下量の比率は、熱可塑性合成樹脂と球状シリコーン樹脂微粒子との屈折率の差が０．０３以下になるように決めればよい。
各トリメトキシシランの滴下終了後、加水分解縮合反応が完全に終了するまでの間、攪拌を継続することが好ましく、加水分解縮合反応を完結させるために、加熱してもよいし、その後、必要があれば酸性物質を投入して中和してもよい。
【００１６】
本発明で使用される球状シリコーン樹脂微粒子の製造方法において、得られる微粒子は水性分散液であるから、本発明における熱可塑性合成樹脂との組成物とするためには、水性分散液から水及び副生物のメタノールを除去する必要がある。これを行うには常圧加熱又は減圧下に加熱すればよいが、具体的には、水性分散液を静置して行う方法、水性分散液を流動攪拌させながら行う方法、スプレードライヤーで気流中に水性分散液を噴霧、分散させて行う方法、流動熱媒体を使用する方法などが使用可能である。この際、前処理として濾過分離、遠心分離、デカンテーションなどの方法で水性分散液を濃縮してもよいし、必要に応じて水洗浄してもよい。又このような操作で取り出した微粒子が凝集している場合には、ジェットミル，ボールミル，ハンマーミルなどの粉砕機で解砕する必要がある。更に、球状シリコーン樹脂微粒子の表面の滑り性を向上させるために、シリル化剤，シリコーンオイル，ワックス類，パラフィン類，有機弗素化合物等で表面処理してもよい。
【００１７】
本発明における熱可塑性合成樹脂に対する球状シリコーン樹脂微粒子の配合量は熱可塑性合成樹脂100重量部に対し、０．０１〜５重量部が必要であり、好ましくは０．０５〜０．５重量部である。０．０１重量部未満ではブロッキング防止効果が得られず、５重量部を超えると、得られる本発明の熱可塑性合成樹脂フィルムの透明性が低下する。
なお、本発明において、熱可塑性合成樹脂に配合される球状シリコーン樹脂微粒子がフィルムにブロッキング防止効果や滑り性を付与する理由は、球状シリコーン樹脂微粒子がフィルム表面に存在することにより、フィルム相互間の接触面積が減少し、フィルム相互間に微細な間隙を生じさせ
また、球状シリコーン樹脂微粒子が熱可塑性合成樹脂フィルムに離型性、滑り性を与えるためであると考えられる。
【００１８】
本発明の熱可塑性合成樹脂フィルムの原料の組成物には、熱可塑性合成樹脂及び球状シリコーン樹脂微粒子の他に、酸化防止剤，紫外線吸収剤などの安定剤、加工助剤，着色剤，帯電防止剤，滑剤などを本発明の範囲を逸脱しない限度で添加してもよい。
【００１９】
本発明において、熱可塑性合成樹脂に球状シリコーン樹脂微粒子を配合するには、公知の方法が使用可能であり、これらは例えば、ヘンシェルミキサー，Vブレンダー，リボンブレンダー，らいかい機などを用いて各成分の所定量を均一に混合すればよい。
また、熱可塑性合成樹脂と球状シリコーン樹脂微粒子からなる組成物を得るには、熱可塑性合成樹脂の原料であるモノマーや中間体に球状シリコーン樹脂微粒子を配合してから、重合する方法も可能であり、これは本願発明に含まれる。このようにして本発明の熱可塑性合成樹脂フィルムの原料組成物が得られる。この原料組成物をTダイ法、サーキュラーダイ法，二軸延伸法などの公知の成形法により、本発明の熱可塑性合成樹脂フィルムを得ることができる。
【００２０】
【実施例】
以下に実施例により、本発明を更に詳細に説明するが、本発明はこれらによって限定されるものではない。
【００２１】
（球状シリコーン樹脂微粒子の製造例１）
５リットルのガラスフラスコに水３，７４３ｇ、エチルアミン水溶液（７０重量％）１５ｇ及び塩化マグネシウム6水和物０．０３０ｇを仕込み、水温２０℃としたところ、ｐＨ１１．８であった。プロペラ翼により回転数１５０ｒｐｍで攪拌し、液温１５〜２５℃に保持しながら、メチルトリメトキシシラン４３８ｇ、ジメチルジメトキシシラン５９ｇ、フェニルトリメトキシシラン２４５ｇの混合溶液を１２時間かけて滴下した。更に、液温１５〜２５℃で1時間攪拌した後、５５〜６０℃まで加熱し、この温度を保持しつつ、引き続き8時間攪拌し、得られた液を加圧濾過器を用いて含水量約30%のケーキ状物とした。次いで、このケーキ状物を熱風循環乾燥機で105℃で乾燥し、乾燥物をジェットミルで解砕し、シリコーン樹脂微粒子約３６０ｇを得た（シリコーン樹脂微粒子Ａとする）。得られたシリコーン樹脂微粒子Ａを光学顕微鏡で観察したところ、これは球状微粒子であることが確認された。また、メタノールに分散させて、その平均粒径をGranulometer850（ＣＩＬＡＳ  Ａlcatel社製）を用いて測定したところ５．６μｍであった。更に屈折率が既知の、数種類のトルエン／ＭＩＢＫ液及びトルエン／塩化ベンジル液に得られたシリコーン樹脂微粒子を浸し、目視で一番透明性が高いものを選択する方法で、粒子の平均屈折率を判別したところ１．４９であった。
【００２２】
（球状シリコーン樹脂微粒子の製造例２）
５リットルのガラスフラスコに水３，７４３ｇ、エチルアミン水溶液（７０重量％）１５ｇ及び塩化マグネシウム6水和物０．０７７ｇを仕込み、水温２０℃としたところ、ｐＨ１１．８であった。プロペラ翼により回転数１５０ｒｐｍで攪拌し、液温１５〜２５℃に保持しながら、メチルトリメトキシシラン３１７ｇ、ジメチルジメトキシシラン５６ｇ、フェニルトリメトキシシラン３６９ｇの混合溶液を１２時間かけて滴下した。更に、液温１５〜２５℃で1時間攪拌した後、５５〜６０℃まで加熱し、この温度を保持しつつ、引き続き8時間攪拌し、得られた液を加圧濾過器を用いて含水量約30%のケーキ状物とした。次いで、このケーキ状物を熱風循環乾燥機で105℃で乾燥し、乾燥物をジェットミルで解砕し、シリコーン樹脂微粒子約４３０ｇを得た（シリコーン樹脂微粒子Ｂとする）。得られたシリコーン樹脂微粒子Ｂを光学顕微鏡で観察したところ、これは球状微粒子であることが確認された。また、メタノールに分散させて、その平均粒径をGranulometer850（前出）を用いて測定したところ５．０μｍであった。
更に、屈折率が既知の、数種類のトルエン／塩化ベンジル液に得られたシリコーン樹脂微粒子を浸し、目視で一番透明性が高いものを選択する方法で、粒子の平均屈折率を判別したところ１．５２であった。
【００２３】
（球状シリコーン樹脂微粒子の製造例３）
５リットルのガラスフラスコに水３，０７８ｇ、アンモニア水（２８重量％）７２ｇ及び塩化マグネシウム6水和物０．０６３ｇを仕込み、水温２０℃としたところ、ｐＨ１１．７であった。プロペラ翼により回転数１５０ｒｐｍで攪拌し、液温１５〜２５℃に保持しながら、メチルトリメトキシシラン９６ｇ、フェニルトリメトキシシラン１,２５４ｇの混合溶液を２６時間かけて滴下した。更に、液温１５〜２５℃で1時間攪拌した後、５５〜６０℃まで加熱し、この温度を保持しつつ、引き続き8時間攪拌し、得られた液を加圧濾過器を用いて含水量約30%のケーキ状物とした。次いで、このケーキ状物を熱風循環乾燥機で105℃で乾燥し、乾燥物をジェットミルで解砕し、シリコーン樹脂微粒子約８００ｇを得た（シリコーン樹脂微粒子Ｃとする）。得られたシリコーン樹脂微粒子Ｃを光学顕微鏡で観察したところ、これは球状微粒子であることが確認された。また、メタノールに分散させて、その平均粒径をGranulometer850（前出）を用いて測定したところ５．４μｍであった。
更に、屈折率が既知の、数種類の塩化ベンジル／ブロムナフタリン液に得られたシリコーン樹脂微粒子を浸し、目視で一番透明性が高いものを選択する方法で、粒子の平均屈折率を判別したところ１．５７であった。
【００２４】
（球状シリコーン樹脂微粒子の製造例４）
５リットルのガラスフラスコに水３，７４０ｇ、ｎ−ブチルアミン１８ｇ及び塩化マグネシウム6水和物０．０７７ｇを仕込み、水温２０℃としたところ、ｐＨ１１．８であった。プロペラ翼により回転数１５０ｒｐｍで攪拌し、液温１５〜２５℃に保持しながら、メチルトリメトキシシラン７４３ｇを７時間かけて滴下した。更に、液温１５〜２５℃で1時間攪拌した後、５５〜６０℃まで加熱し、この温度を保持しつつ、引き続き１時間攪拌し、得られた液を加圧濾過器を用いて含水量約30%のケーキ状物とした。次いで、このケーキ状物を熱風循環乾燥機で105℃で乾燥し、乾燥物をジェットミルで解砕し、シリコーン樹脂微粒子約３００ｇを得た（シリコーン樹脂微粒子Ｄとする）。得られたシリコーン樹脂微粒子Ｄを光学顕微鏡で観察したところ、これは球状微粒子であることが確認された。また、メタノールに分散させて、その平均粒径をGranulometer850（前出）を用いて測定したところ５．３μｍであった。
更に、屈折率が既知の、数種類のトルエン／ＭＩＢＫ液に得られたシリコーン樹脂微粒子を浸し、目視で一番透明性が高いものを選択する方法で、粒子の平均屈折率を判別したところ１．４３であった。なお、屈折率測定に用いた分散媒の配合比と屈折率の関係は表７の通りである。
【００２５】
（実施例1）
ポリプロピレン・Ｆ−２２９ＢＡ（屈折率１．５０，株式会社グランドポリマー社製商品名）４２．７５ｇ及びシリコーン樹脂微粒子Ａの２．２５ｇを二軸混練機ＬＡＢＯ  ＰＬＡＳＴＯＭＩＬＬ（株式会社東洋精機製作所製商品名）で180℃、３０ｒｐｍで10分間混練した。得られた混練物をプレス機（庄司鉄工株式会社製）で180℃で厚さ２．３ｍｍに成形し、全光透過率を測定した。また、この成形品を4×５ｃｍの大きさにカットしたものを用い、未添加で、厚さ４０μｍのポリプロピレンフィルム（東洋紡績株式会社製）との動摩擦係数を万能試験機（テスター産業株式会社製）で荷重１１３ｇ、引張速度１００ｍｍ／min.で測定し、結果を表1に示した。また、ポリプロピレン板（株式会社テストピース製）を用い、シリコーン樹脂微粒子Ａによる傷付き性を後述の方法で評価し、結果を表1に示した。
【００２６】
（比較例1）
実施例1において、シリコーン樹脂微粒子Ａをシリコーン樹脂微粒子Ｄに置換えた他は全て実施例1と同様にして行った。測定、評価結果を表1に示した。
（比較例２）
実施例1において、シリコーン樹脂微粒子Ａを配合しなかった他は全て実施例1と同様にして行った。測定、評価結果を表1に示した。
【００２７】
【表１】
0003722706.tif 000002
【００２８】
（実施例２）
メタクリル樹脂・デルペット６０Ｎ（屈折率１．４９，旭化成株式会社製商品名）４９．０ｇ及びシリコーン樹脂微粒子Ａの１．０ｇを二軸混練機ＬＡＢＯ  ＰＬＡＳＴＯＭＩＬＬ（前出）で1７0℃、３０ｒｐｍで10分間混練した。得られた混練物をプレス機（前出）で1６５℃で厚さ１．９ｍｍに成形し、全光透過率を測定し、測定、評価結果を表２に示した。
【００２９】
（比較例３）
実施例２において、シリコーン樹脂微粒子Ａをシリコーン樹脂微粒子Ｄに置換えた他は全て実施例２と同様にして行った。測定、評価結果を表２に示した。
【００３０】
【表２】
0003722706.tif 000003
【００３１】
（実施例３）
ポリエチレン・ウルトラゼックス３０２１Ｆ（屈折率１．５２，三井化学株式会社製商品名）３８．０ｇ及びシリコーン樹脂微粒子Ｂの２．０ｇを二軸混練機ＬＡＢＯ  ＰＬＡＳＴＯＭＩＬＬ（前出）で1５0℃、３０ｒｐｍで10分間混練した。得られた混練物をプレス機（前出）で1６0℃で厚さ２．３ｍｍに成形し、全光透過率を測定し、結果を表３に示した。また、ポリエチレン板（株式会社テストピース製）を用い、シリコーン樹脂微粒子Ｂによる傷付き性を後述の方法で評価し、結果を表３に示した。
【００３２】
（比較例４）
実施例３において、シリコーン樹脂微粒子Ｂをシリコーン樹脂微粒子Ｄに置換えた他は全て実施例３と同様にして行い、測定、評価結果を表３に示した。
【００３３】
【表３】
0003722706.tif 000004
【００３４】
（実施例４）
ナイロン・アミランＣＭ１０２１ＸＦ（屈折率１．５３，東レ株式会社製商品名）５７．０ｇ及びシリコーン樹脂微粒子Ｂの３．０ｇを二軸混練機ＬＡＢＯ  ＰＬＡＳＴＯＭＩＬＬ（前出）で２４0℃、３０ｒｐｍで10分間混練した。得られた混練物をプレス機（前出）で２４0℃で厚さ０．４ｍｍに成形し、全光透過率を測定し、結果を表４に示した。
【００３５】
（比較例５）
実施例４において、シリコーン樹脂微粒子Ｂをシリコーン樹脂微粒子Ｄに置換えた他は全て実施例４と同様にして行い、測定、評価結果を表４に示した。
【００３６】
【表４】
0003722706.tif 000005
【００３７】
（実施例５）
ポリスチレン・ＨＦ７７−３０７（屈折率１．５９，エー・アンド・エム・スチレン株式会社製商品名）５７．５ｇ及びシリコーン樹脂微粒子Ｃの２．５ｇを二軸混練機・ＬＡＢＯ  ＰＬＡＳＴＯＭＩＬＬ（前出）で１８５℃、３０ｒｐｍで10分間混練した。得られた混練物をプレス機（前出）で１８５℃で厚さ２．７ｍｍに成形し、全光透過率を測定し、結果を表５に示した。
【００３８】
（比較例６）
実施例５おいて、シリコーン樹脂微粒子Ｃをシリコーン樹脂微粒子Ｄに置換えた他は全て実施例５と同様にして行い、測定、評価結果を表５に示した。
【００３９】
【表５】
0003722706.tif 000006
【００４０】
（実施例６）
ポリカーボネート・パンライトＬ−１２５０（屈折率１．５８，帝人化成株式会社製商品名）５７．５ｇ及びシリコーン樹脂微粒子Ｃの２．５ｇを二軸混練機ＬＡＢＯ  ＰＬＡＳＴＯＭＩＬＬ（前出）で２３０℃、３０ｒｐｍで５分間混練した。得られた混練物をプレス機（前出）で２４０℃で厚さ２．７ｍｍに成形し、全光透過率を測定し、結果を表６に示した。
【００４１】
（比較例７）
実施例６おいて、シリコーン樹脂微粒子Ｃをシリコーン樹脂微粒子Ｄに置換えた他は全て実施例６と同様にして行った。測定、評価結果を表６に示した。
【００４２】
【表６】
0003722706.tif 000007
【００４３】
【表７】
0003722706.tif 000008
【００４４】
（傷付き性の評価方法）
１００ｍｍ×25ｍｍ×２ｍｍの試験片１を固定し、その上に試料を均一にまぶし、５０ｍｍ×25ｍｍ×２ｍｍの試験片２をその上に重ね、１３０ｇの荷重をかけ、縦方向に７０ｍｍのスライド長さで1往復／sec.の速度で50往復させた後、試験片１の表面を目視観察し、下記の評価基準で評価した。
○：傷無し〜傷少しあり、×：傷が多い。
【００４５】
【発明の効果】
本発明は、本来の外観を損なうことなく透明性に優れ、フィルム同士の擦れによる傷が付き難く、優れた耐ブロッキング性や滑り性を有し、成形時の巻取り性や袋状成形物の開口性の良さなどの実用性に優れた一般包装用熱可塑性合成樹脂フィルムを提供する。